(57)【要約】【課題】  負荷特性および貯蔵特性に優れたシート状空気電池を提供する。【解決手段】  本発明のシート状空気電池は、負極の両面に、それぞれ、セパレータ、正極および撥水膜が積層されてなる電極体と、電解液とが、樹脂フィルム製のシート状外装体の内部に収容されてなり、前記正極は、触媒を含有する触媒層を有しており、前記外装体の両面には、前記正極に空気を取り込むための空気孔が複数設けられており、前記空気孔は、いずれも面積が２ｍｍ２以下であり、前記外装体の片面における全空気孔の合計面積をａ（ｍｍ２）とし、外装体の当該面側に配置された正極における触媒層の面積をｂ（ｍｍ２）としたとき、前記外装体のいずれの面においても、０．００１≦ａ／ｂ≦０．０２５を満たしていることを特徴とするものである。【選択図】  図１
2018049687.tif 000002
【特許請求の範囲】
【請求項１】
負極の両面に、それぞれ、セパレータ、正極および撥水膜が積層されてなる電極体と、電解液とが、樹脂フィルム製のシート状外装体の内部に収容されてなるシート状空気電池であって、
前記正極は、触媒を含有する触媒層を有しており、
前記外装体の両面には、前記正極に空気を取り込むための空気孔が複数設けられており、
前記空気孔は、いずれも面積が２ｍｍ２以下であり、
前記外装体の片面における全空気孔の合計面積をａ（ｍｍ２）とし、外装体の当該面側に配置された正極における触媒層の面積をｂ（ｍｍ２）としたとき、前記外装体のいずれの面においても、０．００１≦ａ／ｂ≦０．０２５を満たしていることを特徴とするシート状空気電池。
【請求項２】
前記空気孔を格子状に配置した請求項１に記載のシート状空気電池。
【請求項３】
隣接する空気孔同士の間隔が、１０ｍｍ以下である請求項１または２に記載のシート状空気電池。
【発明の詳細な説明】
【技術分野】
【０００１】
本発明は、負荷特性および貯蔵特性に優れたシート状空気電池に関するものである。
【背景技術】
【０００２】
二酸化マンガンやカーボンなどを触媒とする空気極からなる正極と、亜鉛粒子や亜鉛合金粒子といった亜鉛系粒子などの金属粒子を活物質とする負極とを有する空気電池には、種々の形態のものが存在しており、外装体に金属缶を使用したものの他に、アルミニウムと熱可塑性樹脂とをラミネートしたラミネートフィルムなどのような、樹脂製のフィルムを用いた外装体を使用したシート状のものが知られている（特許文献１および２）。
【０００３】
シート状空気電池は、その外装体上の特徴から、電池の形状に自由度を持たせることができるため、携帯電話などのような金属缶を有する空気電池が用い難い用途などへの適用が期待できる。
【先行技術文献】
【特許文献】
【０００４】
【特許文献１】特開２００４−３１９４６４号公報
【特許文献２】特開２００４−２８８５７１号公報
【発明の概要】
【発明が解決しようとする課題】
【０００５】
シート状空気電池では、その用途展開上、例えば負荷特性の向上が求められる場合がある。ところが、シート状空気電池の負荷特性を高めるために外装体の空気孔を大きくしたり、その数を多くしたりすると、電解液の溶媒（水または有機溶媒）が蒸発により前記空気孔から電池系外に散逸しやすくなり、時間の経過とともに電解液の組成が変化してしまう。また、電解液としてアルカリ電解液を用いている場合には、空気中に含まれる二酸化炭素が徐々に電池内部に流入し、電解液と反応して炭酸カリウムなどの反応物を生成する。このため、負荷特性が向上する一方で、貯蔵特性などの電池特性が徐々に低下するという問題を生じる。
【０００６】
また、シート状空気電池は、種々の用途に適用が可能となる反面、空気孔が一方の面のみに形成されている場合には、使用される状況によっては、空気孔が形成された面が機器や衣服などに密着して空気の流入が遮られ、放電できなくなるという問題を生じることも考えられる。
【０００７】
本発明は、前記事情に鑑みてなされたものであり、その目的は、負荷特性および貯蔵特性に優れたシート状空気電池を提供することにある。
【課題を解決するための手段】
【０００８】
前記目的を達成し得た本発明のシート状空気電池は、負極の両面に、それぞれ、セパレータ、正極および撥水膜が積層されてなる電極体と、電解液とが、樹脂フィルム製のシート状外装体の内部に収容されており、前記正極は、触媒を含有する触媒層を有しており、前記外装体の両面には、前記正極に空気を取り込むための空気孔が複数設けられており、前記空気孔は、いずれも面積が２ｍｍ２以下であり、前記外装体の片面における全空気孔の合計面積をａ（ｍｍ２）とし、外装体の当該面側に配置された正極における触媒層の面積をｂ（ｍｍ２）としたとき、前記外装体のいずれの面においても、０．００１≦ａ／ｂ≦０．０２５を満たしていることを特徴とするものである。
【発明の効果】
【０００９】
本発明によれば、負荷特性および貯蔵特性に優れたシート状空気電池を提供することができる。
【図面の簡単な説明】
【００１０】
【図１】本発明のシート状空気電池の一例を模式的に表す平面図である。
【図２】図１のシート状空気電池の裏面を表す平面図である。
【図３】図１のＩ−Ｉ線断面図である。
【図４】本発明のシート状空気電池の他の例を模式的に表す平面図である。
【図５】実施例で作製したシート状空気電池を模式的に表す平面図である。
【発明を実施するための形態】
【００１１】
図１〜図３に本発明のシート状空気電池の一例を模式的に示している。図１はシート状空気電池の片面を表す平面図であり、図２は図１に示す面の裏面を表す平面図であり、図３は図１のＩ−Ｉ線断面図である。
【００１２】
図３に示すように、シート状空気電池１は、２枚の正極２０、２０を有しており、これらの正極２０、２０のそれぞれが、セパレータ４０、４０を介して負極３０の一方の面と対向するよう積層されている。更に、正極２０、２０の負極３０とは反対側には、撥水膜５０、５０が積層され、これら部材の積層体として電極体が構成されており、電解液（図示しない）と共に、シート状外装体６０内に収容されている。正極２０、２０は、電池１内でリード体を介して正極外部端子２１と接続しており、また、図示していないが、負極３０も、電池１内でリード体を介して負極外部端子３１と接続している。なお、図１および図２における点線は、シート状外装体６０内に収容された正極２０、２０のうちの、シート状外装体６０の図示した面側に配置されている正極に係る触媒層の大きさを表している（後記の図４、５においても、同様である）。
【００１３】
シート状外装体６０の両面には、正極に空気を取り込むための空気孔６１が複数設けられており、空気孔６１からの電解液の漏出を防止するために、空気孔６１を覆うように、シート状外装体６０の内面に撥水膜５０、５０を密着させている。
【００１４】
正極２０、２０は、触媒層を有しており、通常は、触媒層が集電体と積層された構造を有している。なお、図３では、図面が煩雑になることを避けるために、正極２０、２０の有する各層を区別して示していない。
【００１５】
本発明のシート状空気電池では、シート状外装体の両面に設ける空気孔の面積を、いずれも２ｍｍ２以下、好ましくは１．５ｍｍ２以下、より好ましくは１ｍｍ２以下、最も好ましくは０．６ｍｍ２以下とすると共に、外装体の片面における全空気孔の合計面積をａ（ｍｍ２）とし、外装体の当該面側（この片面側）に配置された正極における触媒層の面積をｂ（ｍｍ２）としたとき、比ａ／ｂが、外装体のいずれの面においても、０．００１以上、好ましくは０．００３以上であって、０．０２５以下、好ましくは０．０２以下、より好ましくは０．０１５以下、最も好ましくは０．０１以下となるようにする。
【００１６】
すなわち、本発明のシート状空気電池では、いずれの面においても、触媒層の面積に対する全空気孔の合計面積の比ａ／ｂをある程度大きくしつつ、個々の空気孔は小さくすることで、各面での空気孔の数をある程度確保し、正極の触媒層の全体に平均的に空気を導入することを可能とした。これにより、いずれの正極においても、触媒層が効率的に機能できるため、電池の負荷特性を高めることが可能となる。他方、比ａ／ｂを所定値以下に制限することで、全空気孔の合計面積を大きくしすぎないようにして、空気孔からの二酸化炭素の流入や電解液の漏出（漏液）を抑制し、電池の貯蔵特性を高めている。
【００１７】
ただし、個々の空気孔のサイズが小さすぎると、電池内へ空気を導入し難くなるため、電池の負荷特性などの特性をより高める観点から、シート状外装体の両面に設ける空気孔の面積を、いずれも０．０３ｍｍ２以上（円形の場合、直径０．２ｍｍ以上）とすることが好ましく、より好ましくは０．０５ｍｍ２以上とする。
【００１８】
本明細書でいう個々の空気孔の面積は、シート状外装体の外表面における開口の実面積であり、電子顕微鏡写真などを基に測定することができる。
【００１９】
また、本発明のシート状空気電池は、両面に空気孔を有していることから、例えば一方の面を適用機器などと合わせることで空気孔が塞がれても、他面の空気孔から電池内に空気を取り込むことが可能であるため、放電することができる。よって、本発明のシート状空気電池は、一般に空気孔が１つの面に設けられ、この面を塞ぐような用途に適用できない金属缶を外装体とする空気電池とは異なり、このような形態で使用される用途にも適用することができる。
【００２０】
シート状外装体の各面における各空気孔は、互いに規則的に配置されていてもよく、不規則に配置されていてもよいが、正極の触媒層の全面にわたって、より平均的に空気を導入できるようにする観点から、規則的に配置されていることが好ましい。
【００２１】
各空気孔を規則的に配置する場合、特定のパターンの繰り返しによって配置されていればよく、繰り返されるパターンは、１種類であってもよく、２種類以上であってもよい。
【００２２】
図４に、本発明のシート状空気電池の他の例を模式的に表す平面図を示しているが、各空気孔の規則的な配置の例としては、例えば、図１、図２および図４に示すように、図中上下方向および左右方向に直線状に配置する例など、等間隔の複数の平行線同士が互いに交差する格子点に空気孔を配置する、いわゆる並行配列や千鳥配列を挙げることができる。
【００２３】
複数個の空気孔を配置する場合、隣接する空気孔同士の間隔が狭すぎたり、逆に広すぎたりすると触媒層の全面にわたって均一に空気を供給することができないため、空気孔同士の間隔は、１．５ｍｍ以上１５ｍｍ以下とすることが好ましく、３ｍｍ以上であることがより好ましく、５ｍｍ以上であることが最も好ましく、一方、１２ｍｍ以下とすることがより好ましく、９ｍｍ以下とすることが最も好ましい。
【００２４】
シート状空気電池の正極（空気極）は、触媒層を有するものであり、例えば、触媒層と集電体とを積層した構造のものを使用することができる。
【００２５】
触媒層には、触媒やバインダーなどを含有させることができる。
【００２６】
触媒層に係る触媒としては、例えば、銀、白金族金属またはその合金、遷移金属、Ｐｔ／ＩｒＯ２などの白金／金属酸化物、Ｌａ１−ｘＣａｘＣｏＯ３などのペロブスカイト酸化物、ＷＣなどの炭化物、Ｍｎ４Ｎなどの窒化物、二酸化マンガンなどのマンガン酸化物、カーボン〔黒鉛、カーボンブラック（アセチレンブラック、ケッチェンブラック、チャンネルブラック、ファーネスブラック、ランプブラック、サーマルブラックなど）、木炭、活性炭など〕などが挙げられ、これらのうちの１種または２種以上が使用される。これらの中でも、カーボンや、二酸化マンガンなどのマンガン酸化物がより好ましい。触媒層における触媒の含有量は、２０〜７０質量％であることが好ましい。
【００２７】
なお、カーボンを触媒層の形成材料としてカーボン以外の触媒と併用した場合には、このカーボンが、触媒としてだけでなく触媒層の形成時に触媒の担体としても機能する。また、触媒層の形成に、カーボンとカーボン以外の触媒とを、それぞれ個別に使用するのではなく、カーボン以外の触媒を予めカーボンに担持させた状態で触媒層の形成に使用することもできる。
【００２８】
カーボン以外の触媒とカーボンとを併用する場合には、触媒層におけるカーボンの含有量を、２０〜７０質量％とすることができる。この場合、カーボン以外の触媒の触媒層における含有量は、前記の触媒層における触媒の含有量を満たすように調整すればよい。
【００２９】
触媒層に係るバインダーとしては、フッ化ビニリデンの重合体〔ポリフッ化ビニリデン（ＰＶＤＦ）〕、テトラフルオロエチレンの重合体〔ポリテトラフルオロエチレン（ＰＴＦＥ）〕、フッ化ビニリデンの共重合体やテトラフルオロエチレンの共重合体〔フッ化ビニリデン−ヘキサフルオロプロピレン共重合体（ＰＶＤＦ−ＨＦＰ）、フッ化ビニリデン−クロロトリフルオロエチレン共重合体（ＰＶＤＦ−ＣＴＦＥ）、フッ化ビニリデン−テトラフルオロエチレン共重合体（ＰＶＤＦ−ＴＦＥ）、フッ化ビニリデン−ヘキサフルオロプロピレン−テトラフルオロエチレン共重合体（ＰＶＤＦ−ＨＦＰ−ＴＦＥ）など〕などのフッ素樹脂バインダーが挙げられる。これらの中でも、テトラフルオロエチレンの重合体または共重合体が好ましく、ＰＴＦＥがより好ましい。触媒層におけるバインダーの含有量は、３〜５０質量％であることが好ましい。
【００３０】
正極における触媒層の厚みは、１００〜５００μｍであることが好ましい。
【００３１】
正極に係る集電体には、例えば、チタン製、ニッケル製、ステンレス製などの金属製や炭素製の網、箔、エキスパンドメタル、パンチングメタル、発泡基材などを用いることができる。正極体に係る集電体の厚みは、５０〜５００μｍであることが好ましい。
【００３２】
触媒層は、例えば、前記触媒（カーボンを含む）、バインダーなどを水と混合してロールで圧延し、集電体と密着させることにより製造することができる。また前記の触媒や必要に応じて使用するバインダーなどを、水や有機溶媒に分散させて調製した触媒層形成用組成物（スラリー、ペーストなど）を、集電体の表面に塗布し乾燥した後に、必要に応じてカレンダ処理などのプレス処理を施す工程を経て製造することもできる。
【００３３】
シート状空気電池の負極には、亜鉛系粒子（亜鉛粒子と亜鉛合金粒子とを纏めてこのように称する）やアルミニウム系粒子（アルミニウム粒子とアルミニウム合金粒子とを纏めてこのように称する）、マグネシウム系粒子（マグネシウム粒子とマグネシウム合金粒子とを纏めてこのように称する）などを含有するものを使用することができる。このような負極では、前記粒子中の亜鉛やアルミニウムやマグネシウムが活物質として作用する。亜鉛合金粒子の合金成分としては、例えば、インジウム（例えば含有量が質量基準で５０〜５００ｐｐｍ）、ビスマス（例えば含有量が質量基準で５０〜５００ｐｐｍ）、アルミニウム（例えば含有量が質量基準で１０〜１５００ｐｐｍ）などが挙げられる。
【００３４】
アルミニウム合金粒子の合金成分としては、例えば、亜鉛（例えば含有量が質量基準で０．５〜１０％）、スズ（例えば含有量が質量基準で０．０４〜１．０％）、ガリウム（例えば含有量が質量基準で０．００３〜１．０％）、ケイ素（例えば含有量が質量基準で０．０５％以下）鉄（例えば含有量が質量基準で０．１％以下）、マグネシウム（例えば含有量が質量基準で０．１〜２．０％）、マンガン（例えば含有量が質量基準で０．０１〜０．５％）などが挙げられる。
【００３５】
また、マグネシウム合金粒子の合金成分としては、例えば、カルシウム（例えば含有量が質量基準で１〜３％）、マンガン（例えば含有量が質量基準で０．１〜０．５％）、亜鉛（例えば含有量が質量基準で０．４〜１％）、アルミニウム（例えば含有量が質量基準で８〜１０％）などが挙げられる。
【００３６】
金属粒子を含有する負極の場合、その金属粒子は、１種単独でもよく、２種以上であってもよい。
【００３７】
ただし、金属粒子には、環境負荷軽減の観点から、合金成分として水銀を含有しないものを使用することが好ましい。また、水銀の場合と同じ理由から、金属粒子には、合金成分として鉛を含有しないものを使用することが好ましい。
【００３８】
亜鉛系粒子の粒度としては、例えば、全粒子中、粒径が７５μｍ以下の粒子の割合が５０質量％以下のものが好ましく、３０質量％以下のものがより好ましく、また、粒径が１００〜２００μｍの粒子の割合が、５０質量％以上、より好ましくは９０質量％以上であるものが挙げられる。
【００３９】
また、アルミニウム系粒子およびマグネシウム系粒子の粒度としては、例えば、全粒子中、粒径が３０μｍ以下の粒子の割合が５０質量％以下のものが好ましく、３０質量％以下のものがより好ましく、また、粒径が５０〜２００μｍの粒子の割合が、５０質量％以上、より好ましくは９０質量％以上であるものが挙げられる。
【００４０】
本明細書でいう金属粒子における粒度は、レーザー散乱粒度分布計（例えば、堀場製作所製「ＬＡ−９２０」）を用い、粒子を溶解しない媒体に、これらの粒子を分散させて測定した、体積基準での累積頻度５０％における粒径（Ｄ５０）である。
【００４１】
前記の金属粒子を含有する負極の場合には、必要に応じて添加されるゲル化剤（ポリアクリル酸ソーダ、カルボキシメチルセルロースなど）やバインダーを含んでもよく、これに電解液を加えることで構成される負極剤（ゲル状負極など）を使用することができる。負極中のゲル化剤の量は、例えば、０．５〜１．５質量％とすることが好ましく、バインダーの量は、０．５〜３質量％とすることが好ましい。
【００４２】
金属粒子を含有する負極に係る電解液には、電池に注入するものと同じものを使用することができる。
【００４３】
負極における金属粒子の含有量は、例えば、６０質量％以上であることが好ましく、６５質量％以上であることがより好ましく、また、７５質量％以下であることが好ましく、７０質量％以下であることがより好ましい。
【００４４】
金属粒子を含有する負極は、インジウム化合物を含有していることが好ましい。負極がインジウム化合物を含有することによって、金属粒子と電解液との腐食反応による水素ガス発生をより効果的に防ぐことができる。
【００４５】
前記のインジウム化合物としては、例えば、酸化インジウム、水酸化インジウムなどが挙げられる。
【００４６】
負極に使用するインジウム化合物の量は、質量比で、金属粒子：１００に対し、０．００３〜１であることが好ましい。
【００４７】
なお、本発明のシート状空気電池では、負極の両面に正極を配置するため、両方の正極と均等に反応が進むよう、負極は、集電体を中心として、その両側にゲル化剤やバインダーを含む負極剤を保持させた構成、または多孔質の集電体の空孔内部に負極剤を保持させた構成とすることが好ましい。負極に係る前記集電体には、チタン製、ニッケル製、ステンレス製などの金属製または炭素製の網、箔、エキスパンドメタル、パンチングメタル、発泡基材などを用いることができる。負極に係る集電体の厚みは、５０μｍ〜１ｍｍであることが好ましい。
【００４８】
また、集電体が負極剤を保持しやすくするために、２枚のセパレータを重ね合わせたり、１枚のセパレータを折り返して重ねたりしてから、周囲を溶着させるなどして袋状にしたセパレータの中に負極を保持することも好ましい。
【００４９】
更に、負極には、前記亜鉛系粒子と同じ組成の亜鉛系シート（亜鉛箔や亜鉛合金箔など）や、前記アルミニウム系粒子と同じ組成のアルミニウム系シート（アルミニウム箔やアルミニウム合金箔など）、前記マグネシウム系粒子と同じ組成のマグネシウム系シート（マグネシウム箔やマグネシウム合金箔など）といった金属シートを用いることもできる。このような負極の場合、その厚みは、１０〜５０００μｍであることが好ましい。
【００５０】
また、このような金属シートを有する負極の場合にも、必要に応じて集電体を用いてもよい。
【００５１】
シート状空気電池に係る電解液（ゲル化された電解液を含む）としては、例えば、負極が亜鉛系粒子を含有する場合や亜鉛系シートで構成される場合には、アルカリ金属の水酸化物（水酸化ナトリウム、水酸化カリウム、水酸化リチウムなど）の１種または複数種の水溶液などのアルカリ電解液が好適に用いられ、水酸化カリウムの水溶液が特に好ましい。電解液の濃度は、例えば、水酸化カリウムの水溶液の場合、水酸化カリウムが、好ましくは２０質量％以上、より好ましくは３０質量％以上であって、好ましくは４０質量％以下、より好ましくは３８質量％以下である。水酸化カリウムの水溶液の濃度をこのような値に調整することで、導電性に優れた電解液とすることができる。
【００５２】
また、負極がマグネシウム系粒子を含有する場合やマグネシウム系シートで構成される場合には、電解液として、酸性水溶液、中性水溶液および弱アルカリ性の水溶液などの、ｐＨが１０以下の水溶液が好適に用いられる。電解液として使用する水溶液に溶解させる塩などの電解質としては、塩化ナトリウムなどの塩化物、水酸化ナトリウムなどの水酸化物、炭酸水素ナトリウムなどの炭酸水素塩、過炭酸ナトリウムなどの過炭酸塩、フッ化物などのハロゲンを含む化合物、多価カルボン酸などが挙げられ、これらの材料のうちの１種または２種以上を水溶液中に含有していればよい。このような電解液の中でも、塩化ナトリウム水溶液などの塩化物の水溶液がより好ましい。
【００５３】
例えば、塩化ナトリウム水溶液の場合、その塩化ナトリウムの濃度は、１〜２０質量％であることが好ましい。
【００５４】
負極がアルミニウム系粒子を含有する場合やアルミニウム系シートで構成される場合には、前記アルカリ電解液のほか、前記ｐＨが１０以下の水溶液を用いることもでき、塩化ナトリウム水溶液などの中性水溶液が好適に用いられる。
【００５５】
前記いずれの場合にも、電解液には、インジウム化合物が溶解していることが好ましい。電解液中にインジウム化合物が溶解している場合には、電池内での水素ガスの発生をより良好に抑制することができる。
【００５６】
電解液に溶解させるインジウム化合物としては、水酸化インジウム、酸化インジウム、硫酸インジウム、硫化インジウム、硝酸インジウム、臭化インジウム、塩化インジウムなどが挙げられる。
【００５７】
インジウム化合物の電解液中の濃度は、質量基準で、５０ｐｐｍ以上であることが好ましく、１００ｐｐｍ以上であることがより好ましく、５００ｐｐｍ以上であることが特に好ましく、また、１００００ｐｐｍ以下であることが好ましく、５０００ｐｐｍ以下であることがより好ましく、１０００ｐｐｍ以下であることが特に好ましい。
【００５８】
電解液には、前記の各成分の他に、本発明の効果を損なわない範囲で、必要に応じて公知の各種添加剤を添加してもよい。例えば、負極に用いる金属粒子や金属シートの腐食（酸化）を防止するために、酸化亜鉛を添加するなどしてもよい。なお、酸化亜鉛は、負極に添加することもできる。
【００５９】
シート状空気電池において、正極と負極との間に介在させるセパレータには、ビニロンとレーヨンを主体とする不織布、ビニロン・レーヨン不織布（ビニロン・レーヨン混抄紙）、ポリアミド不織布、ポリオレフィン・レーヨン不織布、ビニロン紙、ビニロン・リンターパルプ紙、ビニロン・マーセル化パルプ紙などを用いることができる。また、親水処理された微孔性ポリオレフィンフィルム（微孔性ポリエチレンフィルムや微孔性ポリプロピレンフィルムなど）とセロファンフィルムとビニロン・レーヨン混抄紙のような吸液層（電解液保持層）とを積み重ねたものをセパレータとしてもよい。セパレータの厚みは、２０〜５００μｍであることが好ましい。
【００６０】
シート状空気電池に係る撥水膜には、撥水性がある一方で空気を透過できる膜が使用され、具体的には、例えば、ＰＴＦＥなどのフッ素樹脂；ポリプロピレン、ポリエチレンなどのポリオレフィン；などの樹脂で構成された膜を用いることができる。撥水膜の厚みは、５〜２５０μｍであることが好ましい。
【００６１】
シート状空気電池には、シート状外装体と撥水膜との間に、外装体内に取り込んだ空気を正極に供給するための空気拡散膜を配置してもよい。空気拡散膜には、セルロース、ポリビニルアルコール、ポリプロピレン、ナイロンなどの樹脂で構成された不織布を用いることができる。空気拡散膜の厚みは、２０〜５００μｍであることが好ましい。
【００６２】
なお、本発明では、複数の微小な空気孔を近接させて規則的に配置させることにより、正極の触媒層の全体に平均的に空気を導入することが可能となるため、空気拡散膜を省き、シート状外装体の空気孔に直接撥水膜を対面させてもよい。
【００６３】
シート状空気電池の外装体は、樹脂フィルムで構成されたシート状外装体である。シート状外装体を構成する樹脂フィルムとしては、ナイロンフィルム（ナイロン６６フィルムなど）、ポリエステルフィルム〔ポリエチレンテレフタレート（ＰＥＴ）フィルムなど〕などが挙げられる。樹脂フィルムの厚みは、２０〜１００μｍであることが好ましい。
【００６４】
なお、シート状外装体の封止は、シート状外装体の上側の樹脂フィルムの端部と下側の樹脂フィルムの端部との熱融着によって行うことが一般的であるが、この熱融着をより容易にする目的で、前記例示の樹脂フィルムに熱融着樹脂層を積層してシート状外装体に用いてもよい。熱融着樹脂層を構成する熱融着樹脂としては、変性ポリオレフィンフィルム（変性ポリオレフィンアイオノマーフィルムなど）、ポリプロピレンおよびその共重合体などが挙げられる。熱融着樹脂層の厚みが２０〜１００μｍであることが好ましい。
【００６５】
また、樹脂フィルムには金属層を積層してもよい。金属層は、アルミニウムフィルム（アルミニウム箔。アルミニウム合金箔を含む。）、ステンレス鋼フィルム（ステンレス鋼箔。）などにより構成することができる。金属層の厚みが１０〜１５０μｍであることが好ましい。
【００６６】
更に、シート状外装体を構成する樹脂フィルムは、前記の熱融着樹脂層と前記の金属層とが積層された構成のフィルムであってもよい。
【００６７】
シート状外装体の形状は、平面視で多角形（三角形、四角形、五角形、六角形、七角形、八角形）であってもよく、平面視で円形や楕円形であってもよい。なお、平面視で多角形のシート状外装体の場合、正極外部端子および負極外部端子は、同一辺から外部へ引き出してもよく、それぞれを異なる辺から外部へ引き出しても構わない。
【００６８】
本発明のシート状空気電池は、その外装体の特徴を生かした用途に好ましく適用できる他、従来から知られている空気電池が採用されている用途と同じ用途に適用することもできる。
【実施例】
【００６９】
以下、実施例に基づいて本発明を詳細に述べる。ただし、下記実施例は、本発明を制限するものではない。
【００７０】
（実施例１）
＜正極＞
正極には、二酸化マンガン（触媒）：４２．３５質量部と、ケッチェンブラック（カーボン）：４２．３５質量部と、ＰＴＦＥ：１０質量部と、銀ニッケル酸化物（ＡｇＮｉＯ２）：５．３質量部と、水とを混合し、ロール圧延して触媒層用のシートを形成し、このシートをステンレス網（集電体）に圧着させてから乾燥し、触媒層の大きさが３０ｍｍ×３０ｍｍとなり、一端に集電体の露出部を有する形状に打ち抜いた。更に、前記集電体の露出部にニッケルのリード線を溶接して、全体の厚みが３００μｍの正極（空気極）を作製した。
【００７１】
＜負極＞
添加元素としてＩｎ：５００ｐｐｍ、Ｂｉ：４００ｐｐｍおよびＡｌ：１０ｐｐｍを含有する亜鉛合金粒子をカルボキシメチルセルロースの水溶液に分散させて負極用のペーストを作製した。次に、一端を圧縮して導電タブを形成したニッケル製の発泡基材（集電体）の空孔内に、前記ペーストを充填して乾燥させ、軽くプレスした後に、ペーストが充填された部分（負極合剤層）が３０ｍｍ×３０ｍｍの大きさとなるよう切断し、前記導電タブにニッケルのリード線を溶接することにより負極を作製した。
【００７２】
＜電解液＞
電解液には、質量基準で２００ｐｐｍとなる量の水酸化インジウムを溶解した３５質量％濃度の水酸化カリウム水溶液を用いた。
【００７３】
＜セパレータ＞
セパレータには、ポリエチレン主鎖にアクリル酸をグラフト共重合させた構造を有するグラフト共重合体で構成された２枚のグラフトフィルム（厚み：３０μｍ）を、セロハンフィルム（厚み：２０μｍ）の両側に配置し、更にビニロン−レーヨン混抄紙（厚み：１００μｍ）を積層したものを用いた。
【００７４】
＜撥水膜＞
撥水膜には、厚みが２００μｍのＰＴＦＥ製シートを用いた。
【００７５】
＜電池の組み立て＞
ステンレス鋼箔の外面にＰＥＴフィルムを有し、内面に熱融着樹脂層としてポリプロピレンフィルムを有する５ｃｍ×５ｃｍの大きさのステンレスラミネートフィルム２枚を外装体として用いた。
【００７６】
前記外装体のそれぞれに、図５に示すように、直径１ｍｍ（面積：０．７８５ｍｍ２）の空気孔９個を、縦１０ｍｍ×横１０ｍｍの等間隔（空気孔同士の中心間距離は１０ｍｍ）で規則的に形成し、その内面側に、ホットメルト樹脂を用いて前記撥水膜を熱溶着させた。
【００７７】
前記外装体の片面あたりの空気孔の合計面積（ａ）：７．０６５ｍｍ２と、正極の触媒層の面積（ｂ）：９００ｍｍ２との比：ａ／ｂは、０．００７９であった。
【００７８】
更に、前記負極の両側に、前記セパレータ、前記正極および前記撥水膜を備えた外装体をそれぞれ積層し、２枚の外装体の周囲３辺（リード線を取り出す辺以外）を互いに熱溶着して袋状にし、その開口部から前記電解液を注液した後、前記開口部を熱溶着して封止して、図５に示す外観を有し、空気孔の数を除いて図３に示す断面構造を有するシート状空気電池とした。
【００７９】
なお、正極および負極のリードと外装体との熱溶着部には、封止性を高めるため、あらかじめ前記リードにテープ状のポリプロピレンを取り付けた後に熱溶着を行った。
【００８０】
（実施例２）
直径１ｍｍ（面積：０．７８５ｍｍ２）の空気孔１６個を、縦７ｍｍ×横７ｍｍの等間隔（空気孔同士の中心間距離は８ｍｍ）で規則的に形成した以外は実施例１と同様にして、シート状空気電池を作製した。この電池における比ａ／ｂは、０．０１４０であった。
【００８１】
（実施例３）
直径１ｍｍ（面積：０．７８５ｍｍ２）の空気孔２５個を、縦５．２５ｍｍ×横５．２５ｍｍの等間隔（空気孔同士の中心間距離は６．２５ｍｍ）で規則的に形成した以外は実施例１と同様にして、シート状空気電池を作製した。この電池における比ａ／ｂは、０．０２１８であった。
【００８２】
（比較例１）
直径１ｍｍ（面積：０．７８５ｍｍ２）の空気孔３６個を、縦４．２ｍｍ×横４．２ｍｍの等間隔（空気孔同士の中心間距離は５．２ｍｍ）で規則的に形成した以外は実施例１と同様にして、シート状空気電池を作製した。この電池における比ａ／ｂは、０．０３１４であった。
【００８３】
（比較例２）
直径１ｍｍ（面積：０．７８５ｍｍ２）の空気孔１個を外装体の中央部に形成した以外は実施例１と同様にして、シート状空気電池を作製した。この電池における比ａ／ｂは、０．０００８７であった。
【００８４】
（比較例３）
直径１．７ｍｍ（面積：２．２７ｍｍ２）の空気孔３個を、一辺が２０ｍｍの正三角形の頂点に位置するよう（空気孔同士の中心間距離は１８．３ｍｍ）に形成した以外は実施例１と同様にして、シート状空気電池を作製した。この電池における比ａ／ｂは、０．００７６であった。
【００８５】
〔負荷特性および貯蔵特性の評価〕
負荷特性
実施例および比較例の各シート状空気電池について、空気孔を大気に暴露してから１０分間放置した後、負極活物質量から計算した電池の設計容量に対して１０時間率相当の電流で１．０Ｖまで放電した時の放電容量の割合を算出した。
【００８６】
貯蔵特性
実施例および比較例の各シート状空気電池（未放電のもの）について、空気孔を解放した状態で６０℃９０％ＲＨの環境に１日間暴露した後、２０℃６０％ＲＨの環境にて２ｍＡの電流で１．０Ｖの電圧まで放電した時の容量を測定し、負極活物質量から計算した電池の設計容量に対する割合を算出した。
【００８７】
前記負荷特性および貯蔵特性の評価はそれぞれ別の電池を用いて行った。負荷特性と貯蔵特性の結果を表１に示す。
【００８８】
【表１】
2018049687.tif 000003
【００８９】
表１に示す通り、実施例１〜３の各シート状空気電池は、各々の空気孔の面積が２ｍｍ２以下で、かつａ／ｂの値が０．００１≦ａ／ｂ≦０．０２５の範囲にあり、負荷特性、貯蔵特性が共に良好であった。特に、ａ／ｂの値を実施例３のシート状空気電池よりも小さくした実施例１および２のシート状空気電池において、より優れた貯蔵特性を実現することができた。
【００９０】
これに対し、空気孔の個数を多くし、ａ／ｂの値を０．０２５より大きくした比較例１の電池では、実施例３の電池と負荷特性がほとんど変わらない一方、電池内の水分量の変化が大きくなり、実施例３の電池に比べ貯蔵特性が低下した。また、比較例２の電池は、空気孔の個数が少なく、ａ／ｂの値が０．００１より小さいため、外気の取り込みが小さく貯蔵特性は良好だが、負荷特性が悪くなった。更に、比較例３の電池は、ａ／ｂの値が０．００１≦ａ／ｂ≦０．０２５の範囲にあるものの、空気孔１つあたりの面積が２ｍｍ２よりも大きく、正極面に対して空気が均一に供給されず、負荷特性が悪くなった。
【符号の説明】
【００９１】
１    シート状空気電池
２０    正極（空気極）
２１    正極外部端子
３０    負極
３１    負極外部端子
４０    セパレータ
５０    撥水膜
６０    シート状外装体
６１    空気孔
【図１】
2018049687.tif 000004
【図２】
2018049687.tif 000005
【図３】
2018049687.tif 000006
【図４】
2018049687.tif 000007
【図５】
2018049687.tif 000008